磁性物品であって、磁気通路を有していて非晶質Fe基合金からなる磁性コアを含み、前記磁性コアは前記磁気通路における物理的な間隙によって間隙の無いコアから間隙を有するコアに改造されたものであり、前記磁性コアは分配された空隙を有しておらず、そして前記磁性コアは全体として40~200の範囲の透磁率を示し、そして前記非晶質Fe基合金はFeNiCoの成分系からなり、そのFeNiCo含有量の合計は65~85原子の範囲である、磁性物品。前記物理的な間隙は1~20mmの範囲である、請求項1に記載の磁性物品。磁性コアコイルアセンブリを形成するのに有効な一つ以上の銅巻きを有する、請求項1に記載の磁性物品。前記磁性コアコイルアセンブリは電流センサーである、請求項3に記載の磁性物品。前記磁性コアコイルアセンブリは電気チョークである、請求項3に記載の磁性物品。前記磁性コアコイルアセンブリは誘電力率補正誘導子である、請求項3に記載の磁性物品。507特許によって必要とされる組成上の拘束の無い磁性物品を製造するための方法が必要とされていることは、明らかである。また、磁気損失に影響を与え、ひいては磁性物品の全体的な磁気性能に影響を与えるものである間隙のサイズについてもっと完全に理解される必要もある。この特徴は、高性能な磁性物品を製造するとき、明確に制御されなければならない。本発明は、コアに間隙を設ける工程において導入される応力の影響を含む上述の各々の問題に対する解決策を提供するものである。本発明は上で論じた組成上の拘束が回避される磁性物品およびその製造方法を提供する。本発明に従って製造される物品における間隙のサイズは、約1~約20mmの範囲で容易に得られる。利点として、磁性物品の全体的な磁気性能が向上する。この物品は、その磁気通路に物理的な間隙を有する非晶質Fe基合金からなる磁性コアを含む。非晶質組織を有する合金はFeNiCoBSiCの成分系からなり、そのFeNiCo含有量の合計は65~85原子の範囲である。概して言えば、製造方法の実際において、磁性Fe基非晶質合金のリボンが巻かれてトロイド型ドーナツ型のコアになる。次いで、この巻かれたコアは外部磁界が無い状態で熱処理される。間隙が設けられた後の磁気損失が低いことが必要とされるコアについては、間隙を設けていないコアができるだけ低い透磁率を示すように熱処理の条件が設定される。間隙が設けられた後に実質的に直線的なBH挙動を示すことが必要とされるコアは、BH曲線ができるだけ四角形になるように、あるいは剪断形になるように、熱処理される。焼なましされたコアは、次いで、間隙を設ける前に、市販のエポキシ樹脂例えばDupontEFB534SOのようなもので被覆される。間隙を設ける方法は、間隙を設けた後に導入される応力または機械的変形ができるだけ小さくなるように選択される。そのような方法としては、水噴射切削法、研摩切削法abrasivecutting、放電切削法がある。物理的な間隙のサイズは、間隙を設けていないコアの透磁率および間隙を設けた状態でのコアの所望の透磁率に基づいて予め設定される。間隙を設けた後、コアは樹脂や塗料などの薄い層で被覆される。そのような被覆は、間隙の表面を錆から保護する。あるいは、コアの保護は、それをプラスチックの箱の中に収容することによって行われる。本発明のコアの上に銅巻きが設けられると、そのコアコイルアセンブリは、誘電力率powerfactor補正誘導子を含めた電流センサーや電気チョークに必要な性能のレベルを達成する。市販のメトグラスMETGLAS商標2605SA1および2605CO材料を含む鉄基の非晶質合金のリボンから多数のトロイド型の磁性コアがテープ巻きされる。コアの物理的な寸法は、OD外径=8~70mm、ID内径=5~40mm、およびHT高さ=5~25mmである。これらのコアは、コアに磁界を加えるかあるいは加えずに、300~450°Cの範囲で1~12時間熱処理される。焼なましのパラメーターの選択は、以下に述べる方法で製造される間隙を設けたコアの所望の最終的な磁気特性に依存する。これらのコアにDupontEFB534SOからなるエポキシ樹脂が含浸される。次いで、被覆されたコアは、トロイドの磁気通路に物理的な間隙を導入するために切削される。物理的間隙のサイズは約1mm~約20mmの範囲である。間隙を設ける道具は、水噴射切削機械、研摩切削機械および放電切削機械である。次いで、切削面を錆から保護するために切削面を樹脂または塗料で被覆される。電流の検知などの用途のために、コアは直線的なBH挙動を示すことが必要とされる。この場合、間隙が設けられていないコアはできるだけ四角形の、あるいはできるだけ剪断形のBH曲線を有していて、そのBH曲線の曲度はできるだけ小さく、それにより、間隙が設けられた後のBH曲線ができるだけ直線的になるようにしなければならない。間隙を設けていないコアにおいて四角形のBH曲線を達成するために、任意に、コアを熱処理する間に長手方向の磁界が加えられる。剪断形のBHループは、コアの軸の方向に沿って横断する磁界を加えることによって達成される。横断する磁界の強さは約1500Oeまでの範囲である。磁界を加えるかあるいは加えずに、320~380°Cにおいて約2時間焼なましされたメトグラスMETGLAS商標2605SA1または2605COリボンをテープ巻きすることによって、多数のコアが用意される。得られるコアは比較的四角形のBH挙動を示す。約1~20mmの範囲の物理的間隙がコアに形成される。間隙を設けたコアのうちの一つについてのBH曲線を図1に示す。これは約70Oe088AmのHまで約180の直線的なDC透磁率μdcを示す。この上限の磁界は、前に定義したように、Hpと称することができる。同じコアは、コアのID部分の内側に単一巻き電流搬送用ワイヤを有する電流センサーを製造するために用いることができる。検知用コイルがコアの上に巻かれ、デジタル電圧計を用いて単一の電圧がモニターされる。コアコイルセンサーの穴に挿入された単一巻き電流搬送用ワイヤにおける電流の関数としての検知電圧を図2に示す。図1のBH挙動からの結果として、検知信号と電流の間の良好な直線関係が明確に示される。物理的な間隙を増大させることによって透磁率はさらに低下し、このことは図3に示される。低下した透磁率は、検知されるべき電流の上限を増大させることを可能にする。例えば、約15mmの物理的間隙について達成される50の透磁率は、上限の磁界を約240Oe3Amに増大させ、この上限まで、コアのBH挙動は直線に維持される。このことは、ひいては、単一巻き電流センサーの電流の上限を約2700Aのレベルまで増大させる。電気チョークのような用途のためには、低い透磁率がコアに必要とされる。間隙を設ける目的はコアの透磁率を低下させることである。しかし、このことは間隙で漏れる磁束による磁気損失を増大させる。従って、より小さな物理的間隙が好ましい。この自己対立する効果は、間隙を設けていない状態においてできるだけ低い透磁率で開始することによって、最小にすることができる。上述の焼なましパラメーターは、それに応じて最適化される。市販のメトグラスMETGLAS商標2605SA1リボンからなる間隙を設けていないコアについて、焼なまし温度は410°C~450°Cの範囲であり、焼なまし時間は3~12時間である。間隙を設けた後、これらのコアは約20~140の範囲の透磁率を示す。図4は、約3mmの間隙を有するそのような例の一つを示す。コアのOD、IDおよびHTはそれぞれ約34、22および11mmである。所定の大きさのOD、IDおよびHTを有するコアの磁気特性を最適化するために、物理的な間隙を変化させた。一つのそのような例の結果を図5に示す。これは、図4のコアについてのDCバイアス磁界強度の関数としてのゼロ付加磁界zeroappliedfieldにおける透磁率と比較した透磁率の値を示すグラフである。このコアは100Oe125Amを越える磁界まで磁気的に有効であることが示される。物理的な間隙を有していない同様のコアは約10Oe0125Amまで有効であるに過ぎない。励磁誘導excitinginductionすなわち磁束密度レベルBの関数として、異なる周波数におけるコア損失を図6に示す。例えば、100kHzおよび01Tの誘導レベルにおいて、観察されるコア損失は約140Wkgである。図7は、電気チョークまたは誘電力率補正誘導子のための基本的なコアコイルアセンブリを示す。間隙を設けたトロイド型の磁性コアすなわち磁性物品10が図7に示されている。物理的な間隙の位置は矢印20によって示される。銅巻き30が磁性コア10を形成する。図8は電流センサーを示し、これにおいては一つよりも多い銅巻きがある。図8は磁性物品すなわちトロイド型の磁性コア100を示し、物理的な間隙の位置は矢印200によって示される。磁性物品は、間隙を設けたコア上およびワイヤ400において、銅巻き300として示される一つよりも多い銅巻きを有する。銅巻き300が間隙を設けたコア100を形成する。この形態において、ワイヤ400の中を流れる電流がトロイド型のコア100および間隙200に磁界を発生させ、その磁界は銅巻き300によって検知される。下の表1において、本発明のコアの特性が市販のコアの特性と比較される。表1に示す特徴は、本発明の間隙を設けたコアは電気チョークとして用いられるときに改善された特性を示すことを表している。このことにより、本発明の間隙を設けたコアは、大電流を扱う誘電力率powerfactor補正誘導子において用いるのに特に適している。本発明がより完全に理解されるように、以下の実施例を提示する。本発明の理論と実際を説明するために提示される特定の方法、条件、材料、割合および報告データは例示のものであり、本発明の範囲を限定するものと解釈されるべきではない。磁気特性市販のBHループトレーサーを用いてDC励磁の下で、トロイド型のコアを、間隙を設ける前と後とで試験に供した。図1と図4は、コアについて得られた代表的なBH曲線である。この測定のために、各々20の巻きからなる一次巻きしたものと二次巻きしたものをコア上に設けた。一次コイルは加えた磁界Hでコアを励磁し、二次コイルは生じた磁束密度inductionに関してその磁気応答性を測定した。DC透磁率μdcはB対Hの勾配である。巻きを有する同様のコアについて、IEEE規格3931991磁性コアのための試験手順についてのIEEE規格に従って、市販のインダクタンスブリッジコア損失測定装置を用いて、それらの高周波数特性を調べた。図3、図5および図6は、このようにして得られた。電気的特性電流の検知のために、探知すべき電流を通す単一巻きのものを図1のトロイド型のコアの中心穴に挿入し、検知電圧これは電流に比例するを測定するために5回巻きコイルをコア上に設けた。電圧の検知は市販のデジタル電圧計で行った。図2は、このようにして得られた。本発明をかなり詳細に説明してきたが、そのような詳細には厳密に固執する必要はなく、様々な変更と修正が当業者に示唆されていることが理解され、そのようなものの全てが特許請求の範囲によって定義づけられる本発明の範囲に含まれる。